МИГРИРУЮЩИЙ КРАХМАЛ С ВЫСОКОЙ РАСТВОРИМОСТЬЮ В ХОЛОДНОЙ ВОДЕ ДЛЯ ИСПОЛЬЗОВАНИЯ В ИЗГОТОВЛЕНИИ ГИПСОКАРТОНА

1. Гипсокартон, содержащий отвержденную гипсовую сердцевину, расположенную между двумя покровными листами, при этом сердцевина, образованная из суспензии, содержит штукатурный гипс, воду и по меньшей мере один мигрирующий крахмал, имеющий растворимость в холодной воде по меньшей мере около 25%, и вязкость менее чем около 20 сантипуаз, при определении в соответствии с методом VMA.
2. Гипсокартон по п.1, отличающийся тем, что мигрирующий крахмал модифицирован кислотой и имеет растворимость в холодной воде, по меньшей мере, около 35%.
3. Гипсокартон по п.1 или 2, отличающийся тем, что мигрирующий крахмал имеет вязкость от около 1 до 19,5 сантипуаз.
4. Гипсокартон по любому из пп.1-3, отличающийся тем, что суспензия дополнительно содержит один или несколько из: предварительно желатинизированного крахмала, алкилированного крахмала и/или триметафосфата натрия.
5. Суспензия, содержащая штукатурный гипс, воду и по меньшей мере один мигрирующий крахмал, имеющий растворимость в холодной воде по меньшей мере около 25%, и вязкость менее чем около 20 сантипуаз, при определении в соответствии с методом VMA.
6. Суспензия по п.5, отличающаяся тем, что мигрирующий крахмал является модифицированным кислотой, имеет растворимость в холодной воде по меньшей мере около 35% и имеет вязкость от около 1 сантипуаз до около 15 сантипуаз.
7. Суспензия по п.5 или 6, отличающаяся тем, что суспензия дополнительно содержит предварительно желатинизированный крахмал и/или алкилированный крахмал; диспергатор и полифосфат.
8. Способ изготовления гипсокартона, включающий:
(a) смешивание по меньшей мере воды, штукатурного гипса и по меньшей мере одного мигрирующего крахмала с образованием суспензии,
(b) размещение суспензии между первым покровным листом и вторым покровным листом для формирования мокрой сборки,
(c) нарезание мокрой сборки на плиты; и
(d) сушку плиты;
при этом мигрирующий крахмал имеет растворимость в холодной воде по меньшей мере около 25%, и вязкость менее чем около 20 сантипуаз, при определении в соответствии с методом VMA.
9. Способ по п.8, отличающийся тем, что мигрирующий крахмал является модифицированным кислотой, мигрирующий крахмал имеет растворимость в холодной воде более чем около 35%, и мигрирующий крахмал имеет вязкость от около 1 сантипуаз до 19 сантипуаз.
10. Способ по п.8 или 9, отличающийся тем, что суспензия дополнительно содержит один или несколько из предварительно желатинизированного крахмала, алкилированного крахмала и/или полифосфата.